Brevet FR3039154A1 (20170127)
REVENDICATIONS1. Procédé de préparation d'un poly(urée-uréthane) comprenant des blocs de types polyuréthane-polyéther et polyuréthane-polyester, 2 blocs de même type étant reliés chacun à un groupe terminal alkoxysilane par l'intermédiaire d'une fonction urée, ledit procédé comprenant les étapes séquentielles : (i) de réaction d'une composition d'alcools comprenant un polyol A(') choisi parmi un polyether polyol A1 ou un polyester polyol A2, avec un excès stoechiométrique d'un diisocyanate aliphatique ou aromatique B(1), pour former un bloc polyuréthane-polyéther ou polyuréthane-polyester possédant au moins 2 groupes terminaux -NCO ; puis (ii) de réaction du polyuréthane à groupes terminaux -NCO produit à l'étape (i) avec un excès stoechiométrique d'une composition d'alcools comprenant un polyol A" choisi parmi : - A2 Si AW est A1, et - A1 si Aw est A2; pour former un polyuréthane comprenant des blocs de types polyuréthane-polyéther et polyuréthane-polyester comprenant au moins 2 Blocs Terminaux BT('') de même type constitués d'un bloc de type : - polyuréthane-polyester si Aw est A1, ou - polyuréthane-polyéther si Aw est A2; lesdits 2 blocs BT('') étant reliés directement à un groupe terminal -OH; puis (iii) de réaction du polyuréthane à groupe terminal -OH produit à l'étape (ii) avec un excès stoechiométrique d'un diisocyanate aliphatique B(111), pour former un polyuréthane à blocs polyuréthane-polyéther et polyuréthane-polyester comprenant 2 groupes terminaux -NCO ; puis (iv) de réaction du polyuréthane à groupe terminaux -NCO produit à l'étape (iii) avec une quantité substantiellement stoechiométrique d'un aminosilane C dérivé d'une amine primaire ou secondaire.\n<CLM>\1\tProcédé de préparation selon la revendication 1, caractérisé en ce que le polyether polyol A1 est un PolyPropylène Glycol de fonctionnalité hydroxyle égale à 2 ou\n<CLM>\1\t3039154 Page 26\n<CLM>\1\tProcédé de préparation selon l'une des revendications 1 ou 2, caractérisé en ce que le polyester polyol A2 présente un point de fusion supérieur ou égal à 50 °C. 5\n<CLM>\1\tProcédé de préparation selon l'une des revendications 1 à 3, caractérisé en ce que le polyester polyol A2 a une fonctionnalité hydroxyle allant de 2 à 3, et de préférence égale à\n<CLM>\1\t5. Procédé de préparation selon l'une des revendications 1 à 4, caractérisé en ce que 10 le diisocyanate B(') a pour formule : OCN-R1-NCO (I) dans laquelle RI représente un radical divalent aliphatique ou aromatique hydrocarboné comprenant de 5 à 15 atomes de carbone qui peut être linéaire, ramifié ou cyclique. 15\n<CLM>\1\tProcédé de préparation selon la revendication 5, caractérisé en ce que RI est choisi parmi l'un des radicaux divalents suivants : - a) le radical divalent dérivé de l'isophorone : C H 3 C H2 C H 3 C1-13 20 - b) C H2-0- 25 (ou radical hexaméthylène) 3039154 Page 27 e) 5 - cH2\n<CLM>\1\tProcédé de préparation selon l'une des revendications 1 à 6, caractérisé en ce que 10 les quantités des réactifs mis en oeuvre dans l'étape (i) correspondent à un rapport équivalent -NC0/-0H compris entre 1,3 et 5, de préférence voisin de 1,9.\n<CLM>\1\tProcédé de préparation selon l'une des revendications 1 à 7, caractérisé en ce que les quantités des réactifs mis en oeuvre dans l'étape (ii) correspondent à un rapport équivalent 15 -NC0/-0H compris entre 0,3 et 0,7, de préférence égal à environ 0,5.\n<CLM>\1\tProcédé de préparation selon l'une des revendications 1 à 8, caractérisé en ce que le polylol A(') est un polyether polyol A1, et le polylol A(11) est un polyester polyol A2. 20\n<CLM>\1\tProcédé de préparation selon l'une des revendications 1 à 9, caractérisé en ce que le diisocyanate B(iii) est identique au diisocyanate\n<CLM>\1\tProcédé de préparation selon l'une des revendications 1 à 10, caractérisé en ce que les quantités des réactifs mis en oeuvre dans l'étape (iii) correspondent à un rapport 25 équivalent -NC0/-0H compris entre 1,7 et 4, et de préférence entre 2 et 3,5. 3039154 Page 28\n<CLM>\1\tProcédé de préparation selon l'une des revendications 1 à 11, caractérisé en ce que l'aminosilane C répond à la formule : R2NH-R3-Si(R4)p(OR5)3-p (II) 5 dans laquelle : - R2 représente un atome d'hydrogène ou un radical C1-C7 linéaire, ramifié ou cyclique, qui peut être un radical alkyle, aliphatique ou aromatique ; - R3 représente un radical divalent alkylène linéaire ou ramifié comprenant de 1 à 4 atomes de carbone, éventuellement substitué par un radical C1-C4 alkyle; 10 - R4 et R5, identiques ou différents, représentent chacun un radical alkyle linéaire ou ramifié de 1 à 4 atomes de carbone, avec la possibilité lorsqu'il y a plusieurs radicaux R4 (ou R5) que ceux-ci soient identiques ou différents ; et - p est un nombre entier égal à 0, 1 ou\n<CLM>\1\t15\n<CLM>\1\tProcédé de préparation selon l'une des revendications 1 à 12, caractérisé en ce que les quantités des réactifs mis en oeuvre dans l'étape (iv) correspondent avantageusement à un rapport équivalent -NC0/-NH (ou, le cas échéant, -NC0/-NH2) compris entre 0,90 et 1,4, et de préférence égal à environ\n<CLM>\1\t20\n<CLM>\1\tPoly(urée-uréthane) comprenant des blocs de types polyuréthane-polyéther et polyuréthane-polyester, 2 blocs de même type étant reliés chacun à un groupe terminal alkoxysilane par l'intermédiaire d'une fonction urée, ledit poly(urée-uréthane) étant susceptible d'être obtenu par le procédé tel que défini dans l'une des revendications 1 à\n<CLM>\1\t25\n<CLM>\1\tComposition adhésive comprenant le poly(urée-uréthane) tel que défini dans la revendication 14 et de 0,01% à 3 % en poids d'un catalyseur de réticulation.\n<CLM>\1\tComposition adhésive selon la revendication 15, caractérisée en ce qu'elle comprend jusqu'à 50 % en poids de résines tackifiantes compatibles. 30\n<CLM>\1\tProcédé d'assemblage de 2 substrats comprenant : - la fusion de la composition adhésive telle que définie dans la revendication 16, par chauffage à une température comprise entre 40 et 130°C, puis 3039154 Page 29 - son enduction, sous la forme d'une couche d'épaisseur comprise entre 0,3 et 5 mm, de préférence entre 1 et 3 mm, sur au moins l'un des 2 substrats à assembler, puis - sans dépasser une période de temps correspondant au temps ouvert maximum de la composition adhésive, la mise en contact effective des 2 substrats. 5